(57)【要約】  本開示は、複合リチウム電池セパレータ及びその調製プロセスに関し、リチウムイオン電池技術分野に属する。複合リチウム電池セパレータは、ベースフィルムまたはセラミックフイルムと、ベースフィルムまたはセラミックフイルムの片側または両側を覆う塗布層とを有し、塗布層は、スラリーを塗布して形成され、スラリーは、重量％として塗布層ポリマー５％〜４５％及び有機溶剤５５％〜９５％を含み、塗布層ポリマーは、重量部としてフッ素系またはアクリル系樹脂ポリマー１０〜１００部、高分子粘着剤０．５〜１０部、無機ナノ粒子０〜９０部を含む。本開示における複合リチウム電池セパレータは、高い塗布層空隙率及びリチウムイオン伝導能力を有する無機粒子を利用することによって、セパレータのイオン伝導率及び電解液への液吸収性、液保持性を大きく向上させることができる。また、本開示におけるセパレータは、表面静電気が少なく、電池の組み立てが容易になる。さらに、セパレータの耐剥離性が強くなり、正極片と負極片との結合力が高くなり、電池の硬度を向上させ、電池内部の短絡のリスクが顕著に低減される。【選択図】図１
2021529415.tif 000002
【特許請求の範囲】
【請求項１】
ベースフィルムまたはセラミックフイルムと、前記ベースフィルムまたは前記セラミックフイルムの片側または両側を覆う塗布層を有し、
前記塗布層は、スラリーを塗布して形成され、
前記スラリーは、重量％として塗布層ポリマー５％〜４５％及び有機溶剤５５％〜９５％を含み、
前記塗布層ポリマーは、重量部としてフッ素系またはアクリル系樹脂ポリマー１０〜１００部、高分子粘着剤０．５〜１０部及び無機ナノ粒子０〜９０部を含む
ことを特徴とする複合リチウム電池セパレータ。
【請求項２】
前記ベースフィルムの厚さが５〜３０μｍであり、好ましくは１０〜２０μｍであり、
空隙率が３０％〜６０％であり、好ましくは４０％〜５０％であり、
前記塗布層の厚さが０．５〜１０μｍであり、好ましくは３〜８μｍである
ことを特徴とする請求項１に記載の複合リチウム電池セパレータ。
【請求項３】
前記ベースフィルムは、ポリエチレンベースフィルム、ポリプロピレンベースフィルム、ポリプロピレン／ポリエチレン／ポリプロピレン複合ベースフィルム、ポリイミドベースフィルム、ポリフッ化ビニリデンベースフィルム、ポリエチレン不織布ベースフィルム、ポリプロピレン不織布ベースフィルム及びポリイミド不織布ベースフィルムからなる組み合わせから選択される１つであることを特徴とする請求項１に記載の複合リチウム電池セパレータ。
【請求項４】
前記有機溶剤は、アセトン、ジメチルアセトアミド、ジメチルホルムアミド、クロロホルム、ジクロロメタン、ジクロロエタン、ジメチルスルホキシド及びＮ−メチルピロリドンからなる組み合わせから選択される少なくとも１つを含むことを特徴とする請求項１に記載の複合リチウム電池セパレータ。
【請求項５】
前記フッ素系またはアクリル系樹脂ポリマーは、ポリフッ化ビニリデン、ポリフッ化ビニリデンとヘキサフルオロプロピレンとの共重合体、ポリフッ化ビニリデンとジクロロエテンとの共重合体、ポリスチレン、ポリｎ−ブチルアクリレート、ポリメチルメタクリレート、ポリエチルメタクリレート、ポリ−ｔｅｒｔ−ブチルアクリレート、ポリビニルアセテート、ポリアクリロニトリル、ポリ酢酸ビニル、アクリルアミド及びポリメチルアクリレートからなる組み合わせから選択される少なくとも１つを含み、
前記フッ素系またはアクリル系樹脂ポリマーの分子量は５００００〜５０００００であり、好ましくは２０００００〜３０００００である
ことを特徴とする請求項１に記載の複合リチウム電池セパレータ。
【請求項６】
前記高分子粘着剤は、スチレンブタジエンラテックス、アクリルスチレンラテックス、ポリビニルアセテート、ポリビニルアルコール、ポリエチルアクリレート、ポリブチルメタクリレート、エチレン−酢酸ビニル共重合体及びポリウレタンからなる組み合わせから選択される少なくとも１つを含むことを特徴とする請求項１に記載の複合リチウム電池セパレータ。
【請求項７】
前記無機ナノ粒子は、主として一般的な無機粒子とリチウムイオン伝導能力を有する無機粒子との混合物であり、
前記一般的な無機粒子と前記リチウムイオン伝導能力を有する無機粒子との重量比が８０〜９５：２０〜５である
ことを特徴とする請求項１に記載の複合リチウム電池セパレータ。
【請求項８】
前記一般的な無機粒子は、酸化アルミニウム、二酸化ケイ素、チタン酸バリウム、酸化マグネシウム、ベーマイト、酸化チタン、炭酸カルシウム及び二酸化ジルコニウムからなる組み合わせから選択される少なくとも１つを含むことを特徴とする請求項７に記載の複合リチウム電池セパレータ。
【請求項９】
前記一般的な無機粒子の粒径範囲が０．０１〜１０ｕｍであり、
前記一般的な無機粒子は、小粒径無機粒子と大粒径無機粒子により重量比８０〜９０：２０〜１０で構成され、
前記小粒径無機粒子の粒径範囲が０．０１〜０．２ｕｍであり、前記大粒径無機粒子の粒径範囲が０．２〜１０ｕｍである
ことを特徴とする請求項７または８に記載の複合リチウム電池セパレータ。
【請求項１０】
前記リチウムイオン伝導能力を有する無機粒子は、リン酸リチウム、リチウムチタンフォスフェイト、リチウムアルミニウムチタンホスフェート、リチウム窒素化合物及びリチウムランタンチタン酸塩からなる組み合わせから選択される少なくとも１つを含むことを特徴とする請求項７に記載の複合リチウム電池セパレータ。
【請求項１１】
前記塗布層ポリマーは、重量部として分散剤０．５〜１０部をさらに含み、
前記分散剤は、カルボン酸塩類フッ素分散剤、リン酸トリエチル、スルホン酸塩類フッ素分散剤、ポリアクリル酸ナトリウム、ポリアクリル酸カリウム及びポリエチレングリコールからなる組み合わせから選択される少なくとも１つを含む
ことを特徴とする請求項１に記載の複合リチウム電池セパレータ。
【請求項１２】
前記塗布層ポリマーは、重量部として湿潤剤０．１〜８部をさらに含み、
前記湿潤剤は、ポリカーボネート、ドデシル硫酸ナトリウム、ドデシルベンゼンスルホン酸ナトリウム、ポリアクリル酸ナトリウム、ポリビニルアルコール、ペルフルオロアルキル基メトキシル基アルコールエーテル、ペルフルオロアルキル基エトキシ基アルコールエーテル、ポリオキシエチレンアルキルフェニルエーテル、脂肪アルコールポリオキシエチレンエーテル、脂肪酸ポリオキシエチレンエーテル及びポリオキシエチレンアルキルアミドからなる組み合わせから選択される少なくとも１つを含む
ことを特徴とする請求項１〜１１のいずれか一項に記載の複合リチウム電池セパレータ。
【請求項１３】
前記塗布層ポリマーは、重量部としてポロージェン０．１〜１０部をさらに含み、
前記ポロージェンが脱イオン水である
ことを特徴とする請求項１〜１２のいずれか一項に記載の複合リチウム電池セパレータ。
【請求項１４】
前記塗布層ポリマーは、重量部として帯電防止剤０．１〜５部をさらに含み、
前記帯電防止剤は、オクタデシルジメチル第４級硝酸アンモニウム、トリメチルオクタデシルアンモニウムアセタート、Ｎ−セチルピリジン硝酸塩、Ｎ−アルキルアミノ酸塩、ベタイン系及びイミダゾリン塩類誘導体からなる組み合わせから選択される少なくとも１つを含む
ことを特徴とする請求項１〜１３のいずれか一項に記載の複合リチウム電池セパレータ。
【請求項１５】
請求項１〜１４のいずれか一項に記載の複合リチウム電池セパレータの調製方法であって、
秤量したフッ素系またはアクリル系樹脂ポリマー、無機ナノ粒子を均一に攪拌する工程Ｓ１と、
固形分変化勾配に基づいて有機溶剤を加え、均一に攪拌する工程Ｓ２と、
高分子粘着剤を加え、均一に攪拌した後、濾過してスラリーを得る工程Ｓ３と、
前記スラリーをベースフィルムまたはセラミックフイルムの片側または両側に塗布し、凝固、水洗、乾燥、フォーミングにより、複合リチウム電池セパレータを得る工程Ｓ４とを含む
ことを特徴とする複合リチウム電池セパレータの調製方法。
【請求項１６】
前記工程Ｓ１において、攪拌速度が４０〜８０Ｒであり、攪拌時間が１５〜４０ｍｉｎであり、
前記工程Ｓ３において、攪拌速度が２０〜６０Ｒであり、分散速度が３００〜８００Ｒであり、攪拌時間が１５〜３０ｍｉｎであり、スラリー粘度が５０〜１０００ｃｐである
ことを特徴とする請求項１５に記載の複合リチウム電池セパレータの調製方法。
【請求項１７】
前記工程Ｓ２において、
最初、重量部として分散剤０．５〜１０部を加えて攪拌し、攪拌速度が４０〜９０Ｒであり、攪拌時間が１０〜２０ｍｉｎであり、
さらに有機溶剤を加える
ことを特徴とする請求項１５に記載の複合リチウム電池セパレータの調製方法。
【請求項１８】
有機溶剤は、以下のように添加され、
最初、有機溶剤合計量の４％〜５％で徐々に加え、粉体を混練して凝集した直後に添加を停止し、粉体混練後の攪拌速度が８０〜１２０Ｒであり、攪拌時間が３０〜９０ｍｉｎであり、
さらに、固形分変化勾配に基づいて有機溶剤を加え、スラリー固形分を所定の固形分になるまで低減させる
ことを特徴とする請求項１５または１７に記載の複合リチウム電池セパレータの調製方法。
【請求項１９】
固形分が所定の固形分よりも高い場合に、攪拌速度が４０〜１００Ｒであり、分散速度が２０００〜４０００Ｒであり、攪拌時間が１５〜４５ｍｉｎであり、
固形分が所定の固形分になる場合に、攪拌速度が４０〜８０Ｒであり、分散速度が３０００〜４５００Ｒであり、攪拌時間が３０〜９０ｍｉｎである
ことを特徴とする請求項１８に記載の複合リチウム電池セパレータの調製方法。
【請求項２０】
前記工程Ｓ４において、塗布法は、ディップコート法、マイクログラビア塗布法、スプレーコート法、スライドコート法またはスロットコート法のうちの一つを含み、乾燥温度が４０〜８０℃であることを特徴とする請求項１５に記載の複合リチウム電池セパレータの調製方法。
【発明の詳細な説明】
【技術分野】
【０００１】
本開示は、リチウムイオン電池分野に関し、具体的に、複合リチウム電池セパレータ及びその調製方法に関する。
【背景技術】
【０００２】
近年、３Ｃ製品（デジモノ）市場と電気自動車市場の繁栄に伴い、リチウムイオン電池への需要量がますます大きくなり、さらにリチウムイオン電池に対しても新しい要求が出されている。セパレータは、リチウムイオン電池の重要な構成部品の一つとして、正極材料と負極材料との間で電子絶縁の役割を果たし、正極と負極の機械的隔離を保証するためのものである。また、セパレータは、一定の気孔径と空隙率を有し、低抵抗と高イオン伝導性を保証するとともに、リチウムイオンの透過性を保つものである。したがって、セパレータの特性と品質は、電池の安全性能、レート性能、サイクル寿命及び基本的な電気性能を大きく左右している。現在、従来の消費電子製品に対して、高い電池エネルギー密度を実現するために、狭い空間でより多くの電極材料を収容する必要があるので、セパレータの厚さが薄くなりつつある。また、電気自動車の航続距離の向上に伴い、電池エネルギー密度への要求もさらに高まっており、セパレータの厚さがより薄くなっている。
【０００３】
しかしながら、リチウムイオン電池は、セパレータが薄くなると、以下の性能上の問題が発生してしまう。セパレータの静電気が大きくなるので、電池を組み立てる際に、極片との接着が悪くなったり、高温条件でセパレータが溶縮したりして、電池の正極と負極が接触して電池内部において短絡が発生する場合がある。また、薄い電池セルの硬度、機械的性能も悪いので、リチウム電池製品の性能が弱くなる。さらに、リチウム電池の構造上、液系電池では、セパレータの液吸収能力が悪いため、液漏れの可能性がある。
【発明の概要】
【発明が解決しようとする課題】
【０００４】
そのため、セパレータの液吸収能力を向上させて電池の短絡を防ぐことは、現在、リチウム電池で解決されるべき問題である。
【課題を解決するための手段】
【０００５】
本開示は、上記の問題の少なくとも１つを解消するために、イオン伝導性が高く、液吸収能力、液保持能力が良好であり、耐剥離性が強く、正極片と負極片との結合力が高い複合リチウム電池セパレータを提供する。
【０００６】
また、本開示は、量産に適する複合リチウム電池セパレータの調製方法を提供する。
【０００７】
本開示の目的の少なくとも１つは、以下の技術案によって達成することができる。
【０００８】
複合リチウム電池セパレータは、ベースフィルムまたはセラミックフイルムと、ベースフィルムまたはセラミックフイルムの片側または両側を覆う塗布層を有し、塗布層は、スラリーを塗布して形成され、スラリーは、重量％として塗布層ポリマー５％〜４５％及び有機溶剤５５％〜９５％を含み、塗布層ポリマーは、重量部としてフッ素系またはアクリル系樹脂ポリマー１０〜１００部、高分子粘着剤０．５〜１０部及び無機ナノ粒子０〜９０部を含む。
【０００９】
好ましい態様の一つとして、ベースフィルムの厚さが５〜３０μｍであり、好ましくは１０〜２０μｍであり、空隙率が３０％〜６０％であり、好ましくは４０％〜５０％であり、塗布層の厚さが０．５〜１０μｍであり、好ましくは３〜８μｍである。
【００１０】
好ましい態様の一つとして、ベースフィルムは、ポリエチレンベースフィルム、ポリプロピレンベースフィルム、ポリプロピレン／ポリエチレン／ポリプロピレン複合ベースフィルム、ポリイミドベースフィルム、ポリフッ化ビニリデンベースフィルム、ポリエチレン不織布ベースフィルム、ポリプロピレン不織布ベースフィルム及びポリイミド不織布ベースフィルムからなる組み合わせから選択される一つである。
【００１１】
好ましい態様の一つとして、有機溶剤は、アセトン、ジメチルアセトアミド、ジメチルホルムアミド、クロロホルム、ジクロロメタン、ジクロロエタン、ジメチルスルホキシド及びＮ−メチルピロリドンからなる組み合わせから選択される少なくとも１つを含む。
【００１２】
好ましい態様の一つとして、フッ素系またはアクリル系樹脂ポリマーは、ポリフッ化ビニリデン、ポリフッ化ビニリデンとヘキサフルオロプロピレンとの共重合体、ポリフッ化ビニリデンとジクロロエテンとの共重合体、ポリスチレン、ポリｎ−ブチルアクリレート、ポリメチルメタクリレート、ポリエチルメタクリレート、ポリ−ｔｅｒｔ−ブチルアクリレート、ポリビニルアセテート、ポリアクリロニトリル、ポリ酢酸ビニル、アクリルアミド及びポリメチルアクリレートからなる組み合わせから選択される少なくとも１つを含み、フッ素系またはアクリル系樹脂ポリマーの分子量が５００００〜５０００００であり、好ましくは２０００００〜３０００００である。
【００１３】
好ましい態様の一つとして、高分子粘着剤は、スチレンブタジエンラテックス、アクリルスチレンラテックス、ポリビニルアセテート、ポリビニルアルコール、ポリエチルアクリレート、ポリブチルメタクリレート、エチレン−酢酸ビニル共重合体及びポリウレタンからなる組み合わせから選択される少なくとも１つを含む。
【００１４】
好ましい態様の一つとして、無機ナノ粒子は、主として一般的な無機粒子とリチウムイオン伝導能力を有する無機粒子との混合物であり、一般的な無機粒子とリチウムイオン伝導能力を有する無機粒子との重量比が８０〜９５：２０〜５である。
【００１５】
好ましい態様の一つとして、一般的な無機粒子は、酸化アルミニウム、二酸化ケイ素、チタン酸バリウム、酸化マグネシウム、ベーマイト、酸化チタン、炭酸カルシウム及び二酸化ジルコニウムからなる組み合わせから選択される少なくとも１つを含む。
【００１６】
好ましい態様の一つとして、一般的な無機粒子の粒径範囲が０．０１〜１０ｕｍであり、一般的な無機粒子は、小粒径無機粒子と大粒径無機粒子により重量比８０〜９０：２０〜１０で構成され、小粒径無機粒子の粒径範囲が０．０１〜０．２ｕｍであり、大粒径無機粒子の粒径範囲が０．２〜１０ｕｍである。
【００１７】
好ましい態様の一つとして、リチウムイオン伝導能力を有する無機粒子は、リン酸リチウム、リチウムチタンフォスフェイト、リチウムアルミニウムチタンホスフェート、リチウム窒素化合物及びリチウムランタンチタン酸塩からなる組み合わせから選択される少なくとも１つを含む。
【００１８】
好ましい態様の一つとして、塗布層ポリマーは、重量部として分散剤０．５〜１０部をさらに含み、分散剤は、カルボン酸塩類フッ素分散剤、リン酸トリエチル、スルホン酸塩類フッ素分散剤、ポリアクリル酸ナトリウム、ポリアクリル酸カリウム及びポリエチレングリコールからなる組み合わせから選択される少なくとも１つを含む。
【００１９】
好ましい態様の一つとして、塗布層ポリマーは、重量部として湿潤剤０．１〜８部をさらに含み、湿潤剤は、ポリカーボネート、ドデシル硫酸ナトリウム、ドデシルベンゼンスルホン酸ナトリウム、ポリアクリル酸ナトリウム、ポリビニルアルコール、ペルフルオロアルキル基メトキシル基アルコールエーテル、ペルフルオロアルキル基エトキシ基アルコールエーテル、ポリオキシエチレンアルキルフェニルエーテル、脂肪アルコールポリオキシエチレンエーテル、脂肪酸ポリオキシエチレンエーテル及びポリオキシエチレンアルキルアミドからなる組み合わせから選択される少なくとも１つを含む。
【００２０】
好ましい態様の一つとして、塗布層ポリマーは、重量部としてポロージェン０．１〜１０部をさらに含み、ポロージェンが脱イオン水である。
【００２１】
好ましい態様の一つとして、塗布層ポリマーは、重量部として帯電防止剤０．１〜５部をさらに含み、帯電防止剤は、オクタデシルジメチル第４級硝酸アンモニウム、トリメチルオクタデシルアンモニウムアセタート、Ｎ−セチルピリジン硝酸塩、Ｎ−アルキルアミノ酸塩、ベタイン系及びイミダゾリン塩類誘導体からなる組み合わせから選択される少なくとも１つを含む。
【００２２】
上記複合リチウム電池セパレータの調製方法は、
秤量したフッ素系またはアクリル系樹脂ポリマー、無機ナノ粒子を均一に攪拌する工程Ｓ１と、
固形分変化勾配に基づいて有機溶剤を加え、均一に攪拌する工程Ｓ２と、
高分子粘着剤を加え、均一に攪拌した後、濾過してスラリーを得る工程Ｓ３と、
スラリーをベースフィルムまたはセラミックフイルムの片側または両側に塗布し、凝固、水洗、乾燥、フォーミングにより、複合リチウム電池セパレータを得る工程Ｓ４とを含む。
【００２３】
好ましい態様の一つとして、工程Ｓ１において、攪拌速度が４０〜８０Ｒであり、攪拌時間が１５〜４０ｍｉｎであり、工程Ｓ３において、攪拌速度が２０〜６０Ｒであり、分散速度が３００〜８００Ｒであり、攪拌時間が１５〜３０ｍｉｎであり、スラリー粘度が５０〜１０００ｃｐである。
【００２４】
好ましい態様の一つとして、工程Ｓ２において、最初、重量部として分散剤０．５〜１０部を加えて攪拌し、攪拌速度が４０〜９０Ｒであり、攪拌時間が１０〜２０ｍｉｎであり、さらに有機溶剤を加える。
【００２５】
好ましい態様の一つとして、有機溶剤は、以下のように添加され、最初、有機溶剤合計量の４％〜５％で徐々に加え、粉体を混練して凝集した直後に添加を停止し、粉体混練後の攪拌速度が８０〜１２０Ｒであり、攪拌時間が３０〜９０ｍｉｎであり、さらに、固形分変化勾配に基づいて有機溶剤を加え、スラリー固形分を所定の固形分になるまで低減させる。
【００２６】
好ましい態様の一つとして、固形分が所定の固形分よりも高い場合に、攪拌速度が４０〜１００Ｒであり、分散速度が２０００〜４０００Ｒであり、攪拌時間が１５〜４５ｍｉｎであり、固形分が所定の固形分になる場合に、攪拌速度が４０〜８０Ｒであり、分散速度が３０００〜４５００Ｒであり、攪拌時間が３０〜９０ｍｉｎである。
【００２７】
好ましい態様の一つとして、工程Ｓ４において、塗布法は、ディップコート法、マイクログラビア塗布法、スプレーコート法、スライドコート法またはスロットコート法のうちの一つを含み、乾燥温度が４０〜８０℃である。
【００２８】
従来技術に比べて、本開示の利点および有益な効果は、少なくとも以下のことを含む。
【００２９】
１．本開示における複合リチウム電池セパレータは、ベースフィルムまたはセラミックフイルムに存在する孔構造と、ベースフィルムまたはセラミックフイルムに塗布され無機ナノ粒子及び粘着剤によって形成された塗布層に存在する多孔構造との両方を有するため、高い塗布層空隙率を有し、液体電解液が浸入する空間体積を向上させることができる。これによって、リチウムイオン伝導率とセパレータの液吸収性、液保持性を大幅に改善し、ゲル状態の電解質を形成し、電池の液漏れのリスクを低減することができる。また、耐剥離性が強く、正極片と負極片との結合力が高くなる。
【００３０】
２．本開示における調製方法によって調製されたスラリーは、安定性が高く、６０ｄａｙｓ以上密閉されても、明らかな層化や沈殿が発生しなく、通常とおり使用できるので、複合リチウム電池セパレータにおける塗布層の連続的な量産に寄与できる。このため、本開示における調製方法は、量産に適している。
【００３１】
３．本開示における無機ナノ粒子において、リチウムイオン伝導能力を有する無機粒子は、一般的な無機粒子と相乗効果があるので、リチウムイオン伝導率を向上させることができ、さらに電池性能を改善することができる。
【００３２】
４．本開示は、大粒径無機粒子と小粒径無機粒子とを併用することにより、塗布層における無機粒子が密に堆積された形態になるので、塗布層の高温耐性を向上させることができ、セパレータの熱収縮性を低減することができる。
【図面の簡単な説明】
【００３３】
本開示の具体的な実施形態または従来技術における技術案をより明確に説明するために、以下では、具体的な実施形態または従来技術の説明に必要な図面を簡単に説明する。以下の図面は、本開示に係るいくつかの実施形態を示すものであり、当業者であれば、発明能力を用いなくても、これらの図面に基づいてその他の関連図面を得ることが可能である。
【図１】本開示の実施例１の複合リチウム電池セパレータの電子顕微鏡写真である。
【図２】本開示の実施例１と比較例２で調製されたパウチ電池のサイクル試験のデータ図である。
【発明を実施するための形態】
【００３４】
以下、図面及び具体的な実施形態を参照しながら、本開示の技術案を明確かつ完全に説明するが、当業者であれば、以下に記載する実施例は、本開示の一部の実施例に過ぎず、すべての実施例ではない。さらに、当該実施例は、本開示を説明するためのものに過ぎず、本開示の範囲を限定するものではない。本開示の実施例をもとに、当業者が発明能力を用いることなく得たすべての他の実施例は、本開示の保護範囲に属する。実施例において、具体的な条件を明記しないことについて、常規の条件又はメーカーの勧めの条件下で行うことが可能である。使用する試剤又は器械の、製造メーカーが明記されていないものが、市販の常規製品を使用することが可能である。
【００３５】
本開示の複合リチウム電池セパレータは、ベースフィルムまたはセラミックフイルムと、ベースフィルムまたはセラミックフイルムの片側または両側を覆う塗布層を有する。塗布層は、スラリーを塗布して形成される。スラリーは、重量％として塗布層ポリマー５％〜４５％と有機溶剤５５％〜９５％とを含む。塗布層ポリマーは、重量部としてフッ素系またはアクリル系樹脂ポリマー１０〜１００部、高分子粘着剤０．５〜１０部及び無機ナノ粒子０〜９０部を含む。ベースフィルムの厚さが５〜３０μｍであってもよく、好ましくは１０〜２０μｍである。空隙率が３０％〜６０％であってもよく、好ましくは４０％〜５０％である。塗布層の厚さが０．５〜１０μｍであってもよく、好ましくは３〜８μｍである。
【００３６】
そのうち、フッ素系またはアクリル系樹脂ポリマーを第１粘着剤とし、高分子粘着剤を第２粘着剤とし、これらの油質ポリマーと無機ナノ粒子とが複合されて塗布層が形成される。そのため、本開示における複合リチウム電池セパレータは、ベースフィルムまたはセラミックフイルムに存在する孔構造と、ベースフィルムまたはセラミックフイルムに塗布され無機ナノ粒子及び粘着剤によって形成された塗布層に存在する多孔構造との両方を有するため、高い塗布層空隙率を有し、液体電解液が浸入する空間体積を向上させることができる。これによって、リチウムイオン伝導率とセパレータの液吸収性、液保持性を大幅に改善し、ゲル状態の電解質を形成し、電池の液漏れのリスクを低減することができる。また、第１粘着剤と第２粘着剤の分子上の極性官能基と電極材料との間のファンデルワールス力により、セパレータと極片とをしっかりと接着することができるので、電池短絡の発生比率を低減できるとともに、電池の硬度と形状保持能力を高めることができる。
【００３７】
本開示における複合リチウム電池セパレータにおいて、ベースフィルムは、具体的に、ポリエチレンベースフィルム、ポリプロピレンベースフィルム、ポリプロピレン／ポリエチレン／ポリプロピレン複合ベースフィルム、ポリイミドベースフィルム、ポリフッ化ビニリデンベースフィルム、ポリエチレン不織布ベースフィルム、ポリプロピレン不織布ベースフィルム及びポリイミド不織布ベースフィルムからなる組み合わせから選択される一つであってもよい。
【００３８】
本開示における複合リチウム電池セパレータに用いられる有機溶剤は、具体的に、アセトン、ジメチルアセトアミド（ＤＭＡＣ）、ジメチルホルムアミド（ＤＭＦ）、クロロホルム、ジクロロメタン、ジクロロエタン、ジメチルスルホキシド及びＮ−メチルピロリドン（ＮＭＰ）からなる組み合わせから選択される少なくとも１つを含んでもよい。
【００３９】
本開示における複合リチウム電池セパレータに用いられるフッ素系またはアクリル系樹脂ポリマーは、具体的に、ポリフッ化ビニリデン、ポリフッ化ビニリデンとヘキサフルオロプロピレンとの共重合体、ポリフッ化ビニリデンとジクロロエテンとの共重合体、ポリスチレン、ポリｎ−ブチルアクリレート、ポリメチルメタクリレート、ポリエチルメタクリレート、ポリ−ｔｅｒｔ−ブチルアクリレート、ポリビニルアセテート、ポリアクリロニトリル、ポリ酢酸ビニル、アクリルアミド及びポリメチルアクリレートからなる組み合わせから選択される少なくとも１つを含んでも良い。フッ素系またはアクリル系樹脂ポリマーの分子量は、５００００〜５０００００であり、好ましくは、２０００００〜３０００００である。
【００４０】
本開示における複合リチウム電池セパレータに用いられる高分子粘着剤は、具体的に、スチレンブタジエンラテックス、アクリルスチレンラテックス、ポリビニルアセテート（ＰＶＡＣ）、ポリビニルアルコール（ＰＶＡ）、ポリエチルアクリレート（ＰＥＡ）、ポリブチルメタクリレート（ＰＢＭＡ）、エチレン−酢酸ビニル共重合体（ＥＶＡ）及びポリウレタン（ＰＵ）からなる組み合わせから選択される少なくとも１つを含んでも良い。
【００４１】
本開示における複合リチウム電池セパレータに用いられる無機ナノ粒子は、具体的に、主として一般的な無機粒子とリチウムイオン伝導能力を有する無機粒子との混合物であり、それらの重量比が８０〜９５：２０〜５である。無機ナノ粒子のうちのリチウムイオン伝導能力を有する無機粒子は、一般的な無機粒子（圧電気性あり）と相乗効果があるので、リチウムイオン伝導率を向上させることができ、さらに電池性能を改善することができる。
【００４２】
任意選択で、一般的な無機粒子は、酸化アルミニウム、二酸化ケイ素、チタン酸バリウム、酸化マグネシウム、ベーマイト、酸化チタン、炭酸カルシウム及び二酸化ジルコニウムからなる組み合わせから選択される少なくとも１つを含む。一般的な無機粒子の粒径範囲が０．０１〜１０ｕｍである。一般的な無機粒子は、小粒径無機粒子と大粒径無機粒子により重量比８０〜９０：２０〜１０で構成され、小粒径無機粒子の粒径範囲が０．０１〜０．２ｕｍであり、大粒径無機粒子の粒径範囲が０．２〜１０ｕｍである。本開示は、大粒径無機粒子と小粒径無機粒子とを併用することにより、塗布層における無機粒子が密に堆積された形態になるので、塗布層の高温耐性を向上させることができ、セパレータの熱収縮性を低減することができる。
【００４３】
任意選択で、リチウムイオン伝導能力を有する無機粒子は、リン酸リチウム、リチウムチタンフォスフェイト、リチウムアルミニウムチタンホスフェート、リチウム窒素化合物及びリチウムランタンチタン酸塩からなる組み合わせから選択される少なくとも１つを含む。
【００４４】
上記技術案において、本開示における塗布層ポリマーは、重量部として分散剤０．５〜１０部をさらに含んでも良い。分散剤は、カルボン酸塩類フッ素分散剤、リン酸トリエチル（ＴＥＰ）、スルホン酸塩類フッ素分散剤、ポリアクリル酸ナトリウム（ＰＡＡ−Ｎａ）、ポリアクリル酸カリウム（ＰＡＡ−Ｋ）及びポリエチレングリコールからなる組み合わせから選択される少なくとも１つを含む。
【００４５】
上記技術案において、本開示における塗布層ポリマーは、重量部として湿潤剤０．１〜８部をさらに含んでも良い。湿潤剤は、ポリカーボネート、ドデシル硫酸ナトリウム、ドデシルベンゼンスルホン酸ナトリウム、ポリアクリル酸ナトリウム、ポリビニルアルコール、ペルフルオロアルキル基メトキシル基アルコールエーテル、ペルフルオロアルキル基エトキシ基アルコールエーテル、ポリオキシエチレンアルキルフェニルエーテル（ＡＰＥＯ）、脂肪アルコールポリオキシエチレンエーテル（ＡＥＯ）、脂肪酸ポリオキシエチレンエーテル（ＦＭＥＥ）及びポリオキシエチレンアルキルアミドからなる組み合わせから選択される少なくとも１つを含む。
【００４６】
上記技術案において、本開示における塗布層ポリマーは、重量部としてポロージェン０．１〜１０部をさらに含んでも良い。ポロージェンが脱イオン水である。本開示における複合リチウム電池セパレータは、ベースフィルムまたはセラミックフイルムに存在する孔構造と、塗布層に存在する多孔構造との両方を有し、さらに、ポロージェンにより塗布層にける気孔数量を大幅に増加させることができるので、複合リチウム電池セパレータの性能をさらに向上させることができる。ポロージェンは、脱イオン水であることが好ましい。これによって、安価であるとともに、形成される塗布層を凝固させ、水洗する際に、凝固槽や水洗槽へ過剰な不純物を放出することがなく、凝固槽や水洗槽の廃水回収の難しさを低減することができる。
【００４７】
上記技術案において、本開示における塗布層ポリマーは、重量部として帯電防止剤０．１〜５部をさらに含んでも良い。帯電防止剤は、オクタデシルジメチル第４級硝酸アンモニウム（ＳＮ）、トリメチルオクタデシルアンモニウムアセタート、Ｎ−セチルピリジン硝酸塩、Ｎ−アルキルアミノ酸塩、ベタイン系及びイミダゾリン塩類誘導体からなる組み合わせから選択される少なくとも１つを含む。本開示は、帯電防止剤を用いることにより、形成されるセパレータの表面静電気が少なくなり、セパレータと極片とを組み立てる際の接着が平坦でないという問題を解決し、電池の組み立てが容易になる。さらに、セパレータの耐剥離性が強くなり、正極片と負極片との結合力が高くなり、電池の硬度を向上させ、電池の内部短絡のリスクが顕著に低減される。
【００４８】
本開示は、さらに、以下の工程を含む上記複合リチウム電池セパレータの調製方法を提供する。
【００４９】
Ｓ１において、秤量したフッ素系またはアクリル系樹脂ポリマー、無機ナノ粒子（具体的に大粒径無機粒子、小粒径無機粒子及びリチウムイオン伝導能力を有する無機粒子を含む）を均一に攪拌する。任意選択で、上記原料を小容量攪拌槽に入れて均一に攪拌し、攪拌速度が４０〜８０Ｒであり、攪拌時間が１５〜４０ｍｉｎである。
【００５０】
Ｓ２において、固形分変化勾配に基づいて有機溶剤を加え、均一に攪拌する。
【００５１】
任意選択で、最初、小容量攪拌槽に分散剤を加えて、攪拌し、さらに有機溶剤を徐々に加え、添加された分散剤の攪拌速度が４０〜９０Ｒであり、攪拌時間が１０〜２０ｍｉｎである。最初、有機溶剤合計量の４％〜５％で徐々に加え、粉体を混練して凝集させた直後に添加を停止する。粉体混練後の攪拌速度が８０〜１２０Ｒであり、攪拌時間が３０〜９０ｍｉｎである。そして、小容量攪拌槽におけるスラリーを大容量攪拌槽に移す。
【００５２】
さらに、固形分変化勾配に基づいて大容量攪拌槽に有機溶剤を加え、スラリー固形分を所定の固形分までに低減させ（高→中→所定の固形分）、均一に攪拌する。この過程において、固形分が所定の固形分よりも高い場合に、攪拌速度が４０〜１００Ｒであり、分散速度が２０００〜４０００Ｒであり、攪拌時間が１５〜４５ｍｉｎである。固形分が所定の固形分になる場合に、攪拌速度が４０〜８０Ｒであり、分散速度が３０００〜４５００Ｒであり、攪拌時間が３０〜９０ｍｉｎである。
【００５３】
Ｓ３において、高分子粘着剤を加え、均一に攪拌した後、濾過してスラリーを得る。任意選択で、大容量攪拌槽に高分子粘着剤、湿潤剤、ポロージェン及び帯電防止剤を加え、均一に攪拌し、攪拌速度が２０〜６０Ｒであり、分散速度が３００〜８００Ｒであり、攪拌時間が１５〜３０ｍｉｎであり、スラリー粘度が５０〜１０００ｃｐである。任意選択で、２００メッシュのナイロン篩で濾過する。上記の方法により調製されたスラリーは、安定性が高く、６０ｄａｙｓ以上密閉されても、明らかな層化や沈殿が発生しなく、通常とおり使用できるので、複合リチウム電池セパレータにおける塗布層の連続的な量産に寄与できる。
【００５４】
Ｓ４において、スラリーをベースフィルムまたはセラミックフイルムの片側または両側に塗布し、凝固、水洗、乾燥、フォーミングにより、複合リチウム電池セパレータを得る。塗布法は、ディップコート法、マイクログラビア塗布法、スプレーコート法、スライドコート法またはスロットコート法のうちの一つを含み、乾燥温度が４０〜８０℃である。
【００５５】
以下、具体的な実施例及び比較例を参照しながら、上記の技術案をさらに説明する。
【００５６】
実施例１
本実施例は、以下の工程により調製された複合リチウム電池セパレータを提供する。
【００５７】
（１）３ｋｇのポリフッ化ビニリデンとヘキサフルオロプロピレンとの共重合体、２．４２ｋｇの大粒径酸化アルミニウム粉体、４３０ｇの小粒径酸化アルミニウム粉体および１５０ｇのリチウムチタンフォスフェイトを小容量攪拌槽に入れて、７０Ｒの回転速度で２５ｍｉｎ攪拌した。
【００５８】
（２）小容量攪拌槽に、１２０ｇのポリエチレングリコールを加え、ＮＭＰ  １．５ｋｇを徐々に加え、攪拌し、粉体を混練して凝集させ、この状態で１１０Ｒの回転速度で５０ｍｉｎ攪拌し続け、攪拌した後、小容量攪拌槽におけるスラリーを大容量攪拌槽に移した。
【００５９】
（３）大容量攪拌槽に、スラリー固形分が５８％になるようにＮＭＰ  ３ｋｇを加え、７５Ｒの攪拌速度と３０００Ｒの分散速度で２０ｍｉｎ攪拌し、さらにスラリー固形分が３０％になるようにＮＭＰ  １０ｋｇを加え、７５Ｒの攪拌速度と３０００Ｒの分散速度で２０ｍｉｎ攪拌し、さらにスラリー固形分が１９．３％になるようにＮＭＰ  １１．１５ｋｇを加え、８０Ｒの攪拌速度と３５００Ｒの分散速度で５０ｍｉｎ攪拌した。
【００６０】
（４）大容量攪拌槽に、１８０ｇのポリビニルアルコール、６０ｇのドデシル硫酸ナトリウム、３０ｇの脱イオン水及び６０ｇのオクタデシルジメチル第４級硝酸アンモニウムをそれぞれ加え、３０Ｒの攪拌速度と６００Ｒの分散速度でスラリーを３０ｍｉｎ攪拌し、スラリーを均一に攪拌した後、２００メッシュのナイロン篩で濾過し、固形分が２０％であり、粘度が２１０ｃｐであるスラリーを得た。
【００６１】
（５）マイクログラビア塗布法により、厚さが１６μｍであり、空隙率が４７％であるポリプロピレンベースフィルムの両側にスラリーを塗布し、凝固、水洗、乾燥、フォーミングにより、複合リチウム電池セパレータを得、複合リチウム電池セパレータの厚さが２３μｍであり、各側面塗布層のそれぞれの厚さが３．５μｍであった。
【００６２】
実施例２
本実施例は、以下の工程により調製された複合リチウム電池セパレータを提供する。
【００６３】
（１）３ｋｇのポリフッ化ビニリデンとジクロロエテンとの共重合体、２．４２ｋｇの大粒径ベーマイト粉体、４３０ｇの小粒径ベーマイト及び１５０ｇのリン酸リチウムを小容量攪拌槽に入れて、７０Ｒの回転速度で２５ｍｉｎ攪拌した。
【００６４】
（２）実施例１の（２）〜（４）により、固形分が２０％で、粘度が２３０ｃｐであるスラリーを得た。
【００６５】
（３）マイクログラビア塗布法により、厚さが１２μｍであり、空隙率が４２％であるポリプロピレンベースフィルムの両側にスラリーを塗布し、凝固、水洗、乾燥、フォーミングにより、複合リチウム電池セパレータを得、複合リチウム電池セパレータの厚さが１８μｍであり、各側面塗布層のそれぞれの厚さが３μｍであった。
【００６６】
実施例３
本実施例は、以下の工程により調製された複合リチウム電池セパレータを提供する。
【００６７】
（１）３ｋｇの第１粘着剤（ポリメチルメタクリレート：ポリフッ化ビニリデン＝２０：８０）、３．６ｋｇの大粒径ベーマイト粉体、７００ｇの小粒径ベーマイト粉体および２００ｇのリチウムアルミニウムチタンホスフェートを小容量攪拌槽に入れて、６０Ｒの回転速度で３０ｍｉｎ攪拌した。
【００６８】
（２）小容量攪拌槽に１７２．５ｇのポリアクリル酸ナトリウムを加え、徐々にアセトン２ｋｇを加え、攪拌し、粉体を混練して凝集させ、この状態で１１０Ｒの回転速度で５０ｍｉｎ攪拌し続け、攪拌した後、小容量攪拌槽におけるスラリーを大容量攪拌槽に移した。
【００６９】
（３）大容量攪拌槽に、スラリー固形分が５２％になるようにアセトン４ｋｇを加え、７５Ｒの攪拌速度と３０００Ｒの分散速度で２０ｍｉｎ攪拌し、さらにスラリー固形分が３２％になるようにアセトン１０ｋｇを加え、７５Ｒの攪拌速度と３０００Ｒの分散速度で２０ｍｉｎ攪拌し、さらにスラリー固形分が２４．３％になるようにアセトン７．９ｋｇを加え、８０Ｒの攪拌速度と３５００Ｒの分散速度で５０ｍｉｎ攪拌した。
【００７０】
（４）大容量攪拌槽に、１８０ｇのアクリルスチレンラテックス、６０ｇのドデシルベンゼンスルホン酸ナトリウム、３０ｇの脱イオン水及び６０ｇのトリメチルオクタデシルアンモニウムアセタートをそれぞれ加え、３０Ｒの攪拌速度と６００Ｒの分散速度でスラリーを３０ｍｉｎ攪拌し、スラリーを均一に攪拌した後、２００メッシュのナイロン篩で濾過し、固形分が２５％であり、粘度が１６０ｃｐであるスラリーを得た。
【００７１】
（５）スプレーコート法により、厚さが１２μｍであり、空隙率が４０％であるポリエチレンベースフィルムの両側に高結合性スラリーを塗布し、凝固、水洗、乾燥、フォーミングにより、複合リチウム電池セパレータを得、複合リチウム電池セパレータの厚さが１６μｍであり、各側面塗布層のそれぞれの厚さが２μｍであった。
【００７２】
実施例４
本実施例は、以下の工程により調製された複合リチウム電池セパレータを提供する。
【００７３】
（１）３．５ｋｇの第１粘着剤（ポリフッ化ビニリデンとヘキサフルオロプロピレンとの共重合体：ポリメチルメタクリレート＝９０：１０）、４．４ｋｇの大粒径二酸化チタン粉体、８００ｇの小粒径二酸化チタン粉体および３００ｇのリチウム窒素化合物を小容量攪拌槽に入れて、５０Ｒの回転速度で３０ｍｉｎ攪拌した。
【００７４】
（２）小容量攪拌槽に、１８０ｇのリン酸トリエチルを加え、ＤＭＡＣ  ２．５ｋｇを徐々に加え、攪拌し、粉体を混練して凝集させ、この状態で１１０Ｒの回転速度で５０ｍｉｎ攪拌し続け、攪拌した後、小容量攪拌槽におけるスラリーを大容量攪拌槽に移した。
【００７５】
（３）大容量攪拌槽に、スラリー固形分が５５％になるようにＤＭＡＣ  ５ｋｇを加え、７５Ｒの攪拌速度と３０００Ｒの分散速度で２０ｍｉｎ攪拌し、さらにスラリー固形分が３７％になるようにＤＭＡＣ  ８ｋｇを加え、７５Ｒの攪拌速度と３０００Ｒの分散速度で２０ｍｉｎ攪拌し、さらにスラリー固形分が２９．１％になるようにＤＭＡＣ  ６．９ｋｇを加え、８０Ｒの攪拌速度と３５００Ｒの分散速度で５０ｍｉｎ攪拌した。
【００７６】
（４）大容量攪拌槽に、２７０ｇのポリブチルメタクリレート、６０ｇのポリカーボネート、４５ｇの脱イオン水及び９０ｇのＮ−セチルピリジン硝酸塩をそれぞれ加え、３０Ｒの攪拌速度と６００Ｒの分散速度でスラリーを３０ｍｉｎ攪拌し、スラリーを均一に攪拌した後、２００メッシュのナイロン篩で濾過し、固形分が３０％であり、粘度が４００ｃｐであるスラリーを得た。
【００７７】
（５）ディップコート法により、厚さが１６μｍであり、空隙率が４５％であるＰＰ／ＰＥ／ＰＰ複合ベースフィルムの両側に高結合性スラリーを塗布し、凝固、水洗、乾燥、フォーミングにより、複合リチウム電池セパレータを得、複合リチウム電池セパレータの厚さが２０μｍであり、各側面塗布層のそれぞれの厚さが２μｍであった。
【００７８】
実施例５
本実施例は、以下の工程により調製された複合リチウム電池セパレータを提供する。
【００７９】
（１）４．８ｋｇのポリフッ化ビニリデンとヘキサフルオロプロピレンとの共重合体、９６９ｇの大粒径酸化アルミニウム粉体、１７１ｇの小粒径酸化アルミニウム粉体および６０ｇのリチウムランタンチタン酸塩を小容量攪拌槽に入れて、７０Ｒの回転速度で３０ｍｉｎ攪拌した。
【００８０】
（２）小容量攪拌槽に、１２０ｇのスルホン酸塩類フッ素分散剤を加え、ＮＭＰ  １．５ｋｇを徐々に加え、攪拌し、粉体を混練して凝集させ、この状態で１１０Ｒの回転速度で５０ｍｉｎ攪拌し続け、攪拌した後、小容量攪拌槽におけるスラリーを大容量攪拌槽に移した。
【００８１】
（３）大容量攪拌槽に、スラリー固形分が５８％になるようにＮＭＰ  ３ｋｇを加え、７５Ｒの攪拌速度と３０００Ｒの分散速度で２０ｍｉｎ攪拌し、さらにスラリー固形分が２４％になるようにＮＭＰ  １５ｋｇを加え、７５Ｒの攪拌速度と３０００Ｒの分散速度で２０ｍｉｎ攪拌し、さらにスラリー固形分が１４．４％になるようにＮＭＰ  １７ｋｇを加え、８０Ｒの攪拌速度と３５００Ｒの分散速度で５０ｍｉｎ攪拌した。
【００８２】
（４）大容量攪拌槽に、１８０ｇのエチレン−酢酸ビニル共重合体、８０ｇのペルフルオロアルキル基メトキシル基アルコールエーテル、３０ｇの脱イオン水及び６０ｇのＮ−アルキルアミノ酸塩をそれぞれ加え、３０Ｒの攪拌速度と６００Ｒの分散速度でスラリーを３０ｍｉｎ攪拌し、スラリーを均一に攪拌した後、２００メッシュのナイロン篩で濾過し、固形分が１５％であり、粘度が２８０ｃｐであるスラリーを得た。
【００８３】
（５）マイクログラビア塗布法により、厚さが１６μｍである片面セラミックフイルムの両側にスラリーを塗布し、凝固、水洗、乾燥、フォーミングにより、複合リチウム電池セパレータを得、複合リチウム電池セパレータの厚さが１８μｍであり、各側面塗布層のそれぞれの厚さが１μｍであった。
【００８４】
比較例１
本比較例は、厚さが１６μｍであり、空隙率が４７％であるポリプロピレンベースフィルムであるリチウム電池セパレータを提供し、塗布層処理が施されていない。
【００８５】
比較例２
本比較例は、従来のセラミックスラリーにより塗布されたリチウムイオン電池セパレータを提供し、セパレータ厚さが２２μｍである。そのうち、ベースフィルムは、厚さが１６μｍであり、空隙率が４７％であるポリプロピレンベースフィルムである。従来のセラミックスラリーを両側に塗布して塗布層を形成し、各側面塗布層のそれぞれの厚さが３μｍであった。
【００８６】
以下、試験により実施例と比較例の製品を測定する。
【００８７】
一．電子顕微鏡で実施例１の複合リチウム電池セパレータをスキャンした。図１は、電子顕微鏡写真である。
【００８８】
図１から分かるように、当該複合リチウム電池セパレータは、多孔構造を有し、空隙率が非常に高い。そのため、本開示における調製方法により得られた複合リチウム電池セパレータは、イオン伝導性が高く、液吸収能力、液保持能力が良好である。
【００８９】
二．実施例１〜５の複合リチウム電池セパレータ、比較例１のリチウム電池セパレータ及び比較例２のリチウムイオン電池セパレータに対して、塗布層空隙率、熱収縮データ、塗布層と極片との界面結合力、及び電池セルの曲げ強度を測定した。そのうち、界面結合力のテスト条件は、温度９０℃、圧力８Ｍｐａ、時間１ｍｉｎであり、極片がコバルト酸リチウム極片であり、各測定のデータ結果を下記の表１に示す。
【００９０】
表１  製品の測定データの結果
【００９１】
【表１】
2021529415.tif 000003
上記の表から分かるように、本開示における調製方法により得られた複合リチウム電池セパレータは、熱収縮性が良好であり、極片との結合力が高く、電池セルの曲げ強度が大きく、比較例における塗布層が塗布されていないセパレータとセラミックスラリーが塗布されたセパレータによりも、著しく優れている。
【００９２】
比較例１と比較例２のセパレータは、ポリオレフィンセパレータとセラミックセパレータである。ポリオレフィンセパレータは、常温で十分な機械的強度と化学安定性を提供できるが、高温条件下で大きな熱収縮が発生し、正極が負極と接触すると、急速に大量の熱が蓄積され、電池内部が高気圧状態になる。したがって、電池の燃焼や爆発を引き起こす可能性がある。セパレータの減厚の傾向に伴い、膜厚が薄くなると、突刺リスクが相対的に高くなり、熱安定性が相対的に低くなるため、セパレータ生産企業は、セパレータ表面にセラミックを塗布したり、セラミックフイルム表面に水系ポリマーを塗布したりして、セパレータを強化するが、セパレータと極片との粘着能力、セパレータの電解液への液吸収能力をよく改善できず、電池の安全性能がよく保障されていない。
【００９３】
三．実施例１の複合リチウム電池セパレータ、比較例２のリチウムイオン電池セパレータを用いて、同じプロセス及び条件でパウチ電池を製造し、１Ｃレートの充放電でサイクル試験を行う。図２は、サイクル試験のデータ図である。
【００９４】
図２には、ａ線が実施例１に対応するパウチ電池の容量維持率のサイクル回数の増加に伴う変化を示し、ｂ線が比較例２に対応するパウチ電池の容量維持率のサイクル回数の増加に伴う変化を示す。図２から分かるように、比較例２に比べて、実施例１の容量維持率が安定である。これは、本開示に用いられるポリマー樹脂の割合が比較例２に用いられるセラミック粒子よりも低く、リチウムイオン電池のエネルギー密度を向上させたためである。また、従来のセラミックスラリーに比べて、ポリマー樹脂の硬度がアルミナよりも小さく、生産上、機器の摩耗も小さくなる。
【００９５】
具体的な実施例を用いて本開示を説明したが、上記の各実施例は、本開示の技術案を説明するためのものにすぎず、制限するものではない。当業者であれば、本開示の精神と範囲を逸脱しない限り、上記の各実施例に記載された技術案を変更し、或いはその中の一部又は全部の技術的特徴を均等置換することが可能である。これらの変更又は置換が、該当する技術案の主旨に本開示の各実施例における技術案の範囲を逸脱させることがない。このため、付する特許請求の範囲は、本開示の範囲内に属する全ての当該置換と変更を含む。
【産業上の利用可能性】
【００９６】
本開示における複合リチウム電池セパレータは、イオン伝導性が高く、液吸収能力、液保持能力が良好であり、耐剥離性が強く、正極片と負極片との結合力が高い。本開示における複合リチウム電池セパレータの調製方法は、量産に適しており、その実用性と経済性を向上させた。
【図１】
2021529415.tif 000004
【図２】
2021529415.tif 000005
【国際調査報告】
2021529415.tif 000006
2021529415.tif 000007
2021529415.tif 000008
2021529415.tif 000009